(57)【要約】【課題】潤滑剤が掻き落とされるのを防止できる成形用金型を提供する。【解決手段】本発明は、ワークＷがセットされるダイ凹部２１を有するダイ２と、ダイ凹部２１に進入してワークＷを塑性変形させるパンチ６とを備える成形用金型を対象とする。一端がダイ凹部２１に開口する摺動金型設置孔３が設けられるとともに、その摺動金型設置孔３に摺動金型４が摺動自在に設けられる。摺動金型４がダイ凹部２１に対し後退または進出されることにより、摺動金型設置孔３の内周壁面３１および摺動金型４の外周壁面４１のうち、いずれか一方の壁面がダイ凹部に対し露出されて成形用壁面として構成されるとともに、残り一方の壁面がダイ凹部に対し露出されない非露出壁面として構成される。非露出壁面に、成形用壁面側の潤滑剤が掻き取られるのを防止するための潤滑剤逃がし空間部１０を設ける。【選択図】図６
2008126260.tif 000002
【特許請求の範囲】
【請求項１】
ワークがセットされるダイ凹部を有するダイと、ダイ凹部に進入してワークを塑性変形させるパンチとを備える成形用金型であって、
一端がダイ凹部に開口する摺動金型設置孔が設けられるとともに、その摺動金型設置孔に摺動金型が摺動自在に設けられ、
摺動金型がダイ凹部に対し後退または進出されることにより、摺動金型設置孔の内周壁面および摺動金型の外周壁面のうち、いずれか一方の壁面がダイ凹部に対し露出されて成形用壁面として構成されるとともに、残り一方の壁面がダイ凹部に対し露出されない非露出壁面として構成されて、
非露出壁面に、成形用壁面側の潤滑剤が掻き落とされるのを防止するための潤滑剤逃がし空間部を設けたことを特徴とする成形用金型。
【請求項２】
非露出壁面に複数の凹状部が形成されて、その凹状部によって潤滑剤逃がし空間部が形成される請求項１に記載の成形用金型。
【請求項３】
摺動金型設置孔は、ダイ凹部の下側にパンチ進入方向に沿って延びるように形成されるとともに、パンチ進入時には、摺動金型が背圧を受けつつパンチ進入方向に沿って後退するよう構成される請求項１または２に記載の成形用金型。
【請求項４】
成形用壁面と非露出壁面との間のクリアランスが０．１〜０．３ｍｍに設定されるとともに、
非露出壁面における潤滑剤逃がし空間部の深さが０．２〜０．５ｍｍに設定される請求項１〜３のいずれか１項に記載の成形用金型。
【請求項５】
非露出壁面を摺動方向に直交する平面で切断した際の断面視状態で、仮想のクリアランスライン上に非露出壁面が配置され、
断面視状態で、摺動方向のいずれの位置においても、仮想のクリアランスラインに対し、潤滑剤逃がし空間部が形成される範囲の比率が５〜９５％に設定される請求項１〜４のいずれか１項に記載の成形用金型。
【請求項６】
非露出壁面を摺動方向に直交する平面で切断した際の断面視状態で、摺動方向のいずれの位置においても、潤滑剤逃がし空間部のない部分が存在しない請求項１〜５のいずれか１項に記載の成形用金型。
【請求項７】
潤滑剤逃がし空間部は、摺動方向に沿って直線状に連続して形成される請求項１〜６のいずれか１項に記載の成形用金型。
【請求項８】
非露出壁面を摺動方向の一端側から見た平面視状態で、仮想のクリアランスライン上に非露出壁面が配置され、
平面視状態で、潤滑剤逃がし空間部のうち、摺動方向の一端から他端にかけて見通せる部分を投光部としたとき、
平面視状態で、仮想のクリアランスラインに対し、投光部が形成される範囲の比率が５〜９５％に設定される請求項１〜７のいずれか１項に記載の成形用金型。
【請求項９】
潤滑剤逃がし空間部の深さを「Ｓ１」、幅を「Ｄ」としたとき、Ｓ１／Ｄが１／１〜１／１００に設定される請求項１〜８のいずれか１項に記載の成形用金型。
【請求項１０】
請求項１〜９のいずれか１項に記載の成形用金型を用いてワークを成形加工し、成形品を得ることを特徴とする成形品の製造方法。
【請求項１１】
アルミニウム合金製のワークを用いる請求項１０に記載の成形品の製造方法。
【請求項１２】
ワークの組成成分にＳｉが８〜１２．５質量％含有される請求項１１に記載の成形品の製造方法。
【請求項１３】
離型剤として油性の潤滑剤を使用する請求項１０〜１２のいずれか１項に記載の成形品の製造方法。
【請求項１４】
請求項１〜９のいずれか１項に記載の成形用金型を用いてワークを成形加工し、成形品として、フランジの一面にスクロール羽根が一体成形されたスクロール部品を得ることを特徴とするスクロール部品の製造方法。
【請求項１５】
請求項１〜９のいずれか１項に記載の成形用金型を備え、ワークを成形加工することを特徴する成形加工装置。
【請求項１６】
請求項１〜９のいずれか１項に記載の成形用金型を備え、ワークを鍛造加工することを特徴する鍛造加工装置。
【発明の詳細な説明】
【技術分野】
【０００１】
この発明は、パンチをダイに進入させてダイ内のワークを塑性変形するようにした成形用金型およびその関連技術に関する。
【背景技術】
【０００２】
図１９に示すように、フランジ（１０１）の一面に渦巻き形状のスクロール羽根（１０２）が一体形成されたスクロール部品（１００）を鍛造加工により製造する装置が下記特許文献１，２に開示されている。
【０００３】
この鍛造加工装置は図２０に示すように、ダイ凹部（１１１）を有するダイ（１１０）と、ダイ凹部（１１１）内に進入するパンチ（１２０）とを備え、ダイ（１１０）の凹部下側には、上端がダイ凹部（１１１）に開口するスクロール羽根形成用の摺動金型設置孔（１１２）が形成されるとともに、その設置孔（１１２）内に摺動金型（１１３）が摺動自在に収容されている。また摺動金型（１１３）は、背圧板（１１４）によって上向きの背圧が付与されている。そしてワーク（Ｗ）がセットされたダイ凹部（１１１）内にパンチ（１２０）が打ち込まれると、ワーク（Ｗ）の圧縮応力によって、摺動金型（１１３）が背圧に抗して下方に後退して、ワーク（Ｗ）の構成材料が摺動金型設置孔（１１２）に進入して羽根部が成形させる。こうしてワーク（Ｗ）がダイ凹部（１１１）および摺動金型設置孔（１１２）に対応する形状に成形されて、スクロール部品（１００）が形成される。
【０００４】
このような鍛造加工においては、摺動金型設置孔（１１２）の内周壁面が成形加工面として構成されるため、その成形加工面としての設置孔内周壁面にも十分な離型剤等の潤滑剤を供給する必要がある。従って摺動金型（１１３）と設置孔（１１２）との隙間（クリアランス）を大きく設定するのが通例である。
【特許文献１】国際公開第ＷＯ０１／０７７３９８号（請求項４、図５，６）
【特許文献２】特開平６−１７２９４７号（特許請求の範囲、図１−６）
【発明の開示】
【発明が解決しようとする課題】
【０００５】
上記従来の鍛造加工装置においては、摺動金型（１１３）の形状が平面視において渦巻き形状に形成されているため、ワーク（Ｗ）を介して摺動金型（１１３）に加わるパンチ（１２０）の荷重が、摺動金型（１０３）の平面方向全域に均等に分散されずに偏って作用することがある。このようにパンチ荷重が偏って作用した場合、既述したように金型（１１３）と設置孔（１１２）との間のクリアランスが大きく設定されているため、図２１に示すように摺動金型（１１３）に、偏りや変形、傾倒等が生じて、その異常状態のまま摺動金型（１１３）が後退（降下）する。この降下中には、摺動金型（１１３）の外周面が摺動金型設置孔（１１２）の内周面に圧接状態で摺接するため、設置孔内周面の離型剤が掻き落とされてしまう。その結果、成形加工後に、製品を排出する際の型離れが悪くなり例えば、離型剤が掻き落とされた部分において、製品表面がむしり取られて、いわゆる焼き付きカジリが生じたり、成形加工後の製品が付着して排出時にバリや変形が生じて、滑らかな成形面を得ることができず、製品品質の低下を来してしまう。
【０００６】
この発明は、上記の課題に鑑みてなされたものであり、摺動金型とその設置孔との間に供給される離型剤等の潤滑剤が掻き落とされず安定状態に保持される成形用金型およびその関連技術を提供することを目的とする。
【課題を解決するための手段】
【０００７】
上記目的を達成するため、本発明は以下の構成を要旨とするものである。
【０００８】
［１］  ワークがセットされるダイ凹部を有するダイと、ダイ凹部に進入してワークを塑性変形させるパンチとを備える成形用金型であって、
一端がダイ凹部に開口する摺動金型設置孔が設けられるとともに、その摺動金型設置孔に摺動金型が摺動自在に設けられ、
摺動金型がダイ凹部に対し後退または進出されることにより、摺動金型設置孔の内周壁面および摺動金型の外周壁面のうち、いずれか一方の壁面がダイ凹部に対し露出されて成形用壁面として構成されるとともに、残り一方の壁面がダイ凹部に対し露出されない非露出壁面として構成されて、
非露出壁面に、成形用壁面側の潤滑剤が掻き落とされるのを防止するための潤滑剤逃がし空間部を設けたことを特徴とする成形用金型。
【０００９】
［２］  非露出壁面に複数の凹状部が形成されて、その凹状部によって潤滑剤逃がし空間部が形成される前項１に記載の成形用金型。
【００１０】
［３］  摺動金型設置孔は、ダイ凹部の下側にパンチ進入方向に沿って延びるように形成されるとともに、パンチ進入時には、摺動金型が背圧を受けつつパンチ進入方向に沿って後退するよう構成される前項１または２に記載の成形用金型。
【００１１】
［４］  成形用壁面と非露出壁面との間のクリアランスが０．１〜０．３ｍｍに設定されるとともに、
非露出壁面における潤滑剤逃がし空間部の深さが０．２〜０．５ｍｍに設定される前項１〜３のいずれか１項に記載の成形用金型。
【００１２】
［５］  非露出壁面を摺動方向に直交する平面で切断した際の断面視状態で、仮想のクリアランスライン上に非露出壁面が配置され、
断面視状態で、摺動方向のいずれの位置においても、仮想のクリアランスラインに対し、潤滑剤逃がし空間部が形成される範囲の比率が５〜９５％に設定される前項１〜４のいずれか１項に記載の成形用金型。
【００１３】
［６］  非露出壁面を摺動方向に直交する平面で切断した際の断面視状態で、摺動方向のいずれの位置においても、潤滑剤逃がし空間部のない部分が存在しない前項１〜５のいずれか１項に記載の成形用金型。
【００１４】
［７］  潤滑剤逃がし空間部は、摺動方向に沿って直線状に連続して形成される前項１〜６のいずれか１項に記載の成形用金型。
【００１５】
［８］  非露出壁面を摺動方向の一端側から見た平面視状態で、仮想のクリアランスライン上に非露出壁面が配置され、
平面視状態で、潤滑剤逃がし空間部のうち、摺動方向の一端から他端にかけて見通せる部分を投光部としたとき、
平面視状態で、仮想のクリアランスラインに対し、投光部が形成される範囲の比率が５〜９５％に設定される前項１〜７のいずれか１項に記載の成形用金型。
【００１６】
［９］  潤滑剤逃がし空間部の深さを「Ｓ１」、幅を「Ｄ」としたとき、Ｓ１／Ｄが１／１〜１／１００に設定される前項１〜９のいずれか１項に記載の成形用金型。
【００１７】
［１０］  前項１〜９のいずれか１項に記載の成形用金型を用いてワークを成形加工し、成形品を得ることを特徴とする成形品の製造方法。
【００１８】
［１１］  アルミニウム合金製のワークを用いる前項１０に記載の成形品の製造方法。
【００１９】
［１２］  ワークの組成成分にＳｉが８〜１２．５質量％含有される前項１１に記載の成形品の製造方法。
【００２０】
［１３］  離型剤として油性の潤滑剤を使用する前項１０〜１２のいずれか１項に記載の成形品の製造方法。
【００２１】
［１４］  前項１〜９のいずれか１項に記載の成形用金型を用いてワークを成形加工し、成形品として、フランジの一面にスクロール羽根が一体成形されたスクロール部品を得ることを特徴とするスクロール部品の製造方法。
【００２２】
［１５］  前項１〜９のいずれか１項に記載の成形用金型を備え、ワークを成形加工することを特徴する成形加工装置。
【００２３】
［１６］  前項１〜９のいずれか１項に記載の成形用金型を備え、ワークを鍛造加工することを特徴する鍛造加工装置。
【発明の効果】
【００２４】
発明［１］の成形用金型によれば、摺動金型が摺動金型設置孔の内周壁面に摺接したとしても、成形用壁面側の潤滑剤が、潤滑剤逃がし空間部を通過することによって、非露出壁面によって掻き落とされることがなく、成形用壁面に十分な潤滑剤を保持させることができる。
【００２５】
発明［２］の成形用金型によれば、成形用壁面側の潤滑剤を、潤滑剤逃がし空間部に確実に通過させることができ、成形用壁面側の潤滑剤が掻き落とされるのを確実に防止することができる。
【００２６】
発明［３］の成形用金型によれば、スクロール部品等の成形品を加工することができる。
【００２７】
発明［４］〜［９］の成形用金型によれば、成形用壁面側の潤滑剤を、潤滑剤逃がし空間部により確実に通過させることができ、成形用壁面側の潤滑剤が掻き落とされるのをより確実に防止することができる。
【００２８】
発明［１０］〜［１２］によれば、上記と同様の作用効果を有する成形品を製造方法を提供することができる。
【００２９】
発明［１３］によれば、摺動金型と摺動金型設置との隙間に潤滑剤を確実に供給することができる。
【００３０】
発明［１４］によれば、上記と同様の作用効果を有するスクロール部品を製造方法を提供することができる。
【００３１】
発明［１５］によれば、上記と同様の作用効果を有する成形加工装置を提供することができる。
【００３２】
発明［１６］によれば、上記と同様の作用効果を有する鍛造加工装置を提供することができる。
【発明を実施するための最良の形態】
【００３３】
図１はこの発明の第１実施形態である鍛造加工装置を示す概略正面図、図２〜４はその鍛造加工装置の成形用金型部分を示す断面図である。これらの図に示すようにこの鍛造加工装置は、上記図１９に示すスクロール部品（１００）を成形するための下金型（１）および上金型（５）を備えている。
【００３４】
上金型（５）は、上下方向に沿って配置されるパンチ（６）を備え、このパンチ（６）がパンチホルダー（５２）を介して鍛造加工装置の上金型ベース（５１）に固定されている。上金型ベース（５１）は昇降駆動自在に構成されており、この昇降駆動に伴ってパンチ（６）が昇降するよう構成されている。
【００３５】
下金型（１）は、パンチ（６）に対応して、下金型ベース（１１）に固定されるダイ（２）を備えている。ダイ（２）は、その上面側には、上方に開放され、かつパンチ（６）が進入可能なダイ凹部（２１）が形成されている。このダイ凹部（２１）は、平面視がスクロール部品（１００）のフランジ（１０１）に対応して円形に形成されている。
【００３６】
またダイ（２）におけるダイ凹部（２１）の下側には、軸心方向（上下方向）に沿って延び、かつ上端がダイ凹部（２１）内に開口する摺動金型設置孔（３）が設けられている。この摺動金型設置孔（３）は、スクロール部品（１００）のスクロール羽根（１０２）を成形するための部分を構成しており、図５に示すように平面視において、スクロール羽根（１０２）に対応して渦巻き状に形成されている。
【００３７】
さらに摺動金型設置孔（３）には図２〜５に示すように、その内周形状に対応して、平面視渦巻き形状の摺動金型（４）が適合状態に収容されて、摺動金型設置孔（３）に沿って上下方向に摺動移動自在に構成されている。
【００３８】
ダイ（２）の下方には、背圧板（５）が配置されており、摺動金型（４）が支持ピン（５１）を介して背圧板（５）に支持されている。この背圧板（５）は、図示しない油圧／空圧または機械スプリング（バネ）等によって、パンチ進入方向とは反対方向（上向き）に背圧を付与できるように構成されており、後述するように、パンチ打ち込み時には、背圧板（５）および支持ピン（５１）を介して摺動金型（４）に、背圧が付与されるようになっている。
【００３９】
さらに背圧板（５）の下方には、上方に突出可能なノックアウトピン（５２）が設けられており、成形加工後に、ノックアウトピン（５２）が突出することによって、受圧板（５）、支持ピン（５１）および摺動金型（４）を介して、成形加工品が突き上げられて、ダイ（２）から排出されるよう構成されている。
【００４０】
本第１実施形態の鍛造加工装置により鍛造加工を行う場合には図２に示すように、必要に応じて加熱処理されたワーク（Ｗ）をダイ凹部（２１）内にセットして、摺動金型（４）に背圧板（５）および支持部材（５１）を介して上向きの背圧を付与する。
【００４１】
摺動金型（４）は背圧力によって、任意の位置で停止している。任意の位置とは、出来るだけ上方で待機しておくのが好ましく例えば、後述のスクロール羽根（１０２）の成形完了時の位置に対して１０％以下の位置に待機しておくのが良い。
【００４２】
続いてこの状態で図３，６に示すように、パンチ（６）をダイ凹部（５１）内に打ち込む。これによりまずワーク（Ｗ）が塑性変形しながら圧縮され、その圧縮応力によって、ワーク材料が摺動金型（４）を背圧に抗して下方に押し下げ、摺動金型設置孔（３）内に進入して、スクロール羽根（１０２）の部分が成形される。
【００４３】
こうしてダイ凹部（５１）内で成形されるフランジ（１０１）に、摺動金型設置孔（３）内で成形されるスクロール羽根（１０２）が一体成形されて、スクロール部品（１００）が成形される。
【００４４】
成形加工後の部品（１００）は図４に示すように、ノックアウトピン（５２）が突出することによって、ダイ（２）から外部に排出される。
【００４５】
ところで本実施形態の鍛造加工装置においては、熱間鍛造が採用されており、成形用金型に離型剤等の潤滑剤（潤滑油）が供給される。供給方法としては、潤滑剤を金型に直接スプレーにより吹き付ける方法等を採用することができる。なお本実施形態においては、下金型（１）および上金型（５）間に、必要に応じて自動的に潤滑剤噴射ノズルが進入して潤滑剤を吹き付けるようにした潤滑剤供給装置等を好適に採用することができる。
【００４６】
また潤滑剤としては例えば、水溶性や油性等の潤滑剤やこれらを混合したもの等を好適に用いることができる。
【００４７】
さらに潤滑剤としては油性のものまたは油性を含むものを好適に使用することができる。すなわち成形開始直前の状態においては例えば、摺動金型設置孔（３）内等、摺動部分の一部または全部が覆われており、このような隠蔽部には、水溶性の潤滑剤や粉末状の潤滑剤を浸透させることは困難である。これに対し、油性の潤滑剤であれば、摺動金型設置孔（３）と摺動金型（４）との隙間等の隠蔽部分にスムーズに浸透させることができ、潤滑剤を所望領域全域に確実に供給でき、潤滑による効果を十分に発揮することができる。
【００４８】
既述したように本実施形態においては図３，６に示すように、成形加工時に、摺動金型（４）が下方に後退することによって、摺動金型設置孔（３）における内周壁面（３１）の一部（上部）が、ダイ凹部（２１）に対し露出して、成形品表面（ワーク表面）の一部を成形する成形加工面として構成される。つまり本実施形態においては、摺動金型設置孔（３）の内周壁面（３１）によって、いずれか一方の壁面としての成形用壁面が構成される。また摺動金型（４）の外周壁面（４１）は、ダイ凹部（２１）に対し露出せず、成形品表面（ワーク表面）を成形する成形加工面となることはない。つまり摺動金型（４）の外周壁面（４１）によって、残り一方の壁面としての非露出壁面が構成される。
【００４９】
本実施形態においては図８〜１０に示すように、摺動金型（４）の外周壁面（４１）に、軸心方向（縦方向）に沿って直線状に連続して延びる複数の溝状の凹状部（４３）が形成され、この複数の凹状部（４３）によって潤滑剤逃がし空間部（１０）が構成されている。ここで本実施形態では、外周壁面（４１）において凹状部（４３）の形成によって残存される領域、つまり凸状部（４２）の上端部（上端面）によって、摺動金型（４）の外周壁面（４１）が構成されている。なお潤滑剤逃がし空間部（１０）の詳細な構成については後述する。
【００５０】
潤滑剤逃がし空間部（１０）の形成方法としては、摺動金型（４）の外周壁面（４１）に対し、放電加工、ワイヤーカット、旋盤加工、切削加工等を施して形成する方法等を採用することができる。
【００５１】
このように本第１実施形態の成形用金型においては、摺動金型（４）の外周壁面（４１）に、潤滑剤逃がし空間部（１０）を形成しているため、鍛造加工時に、摺動金型（４）に偏りや変形が生じた状態で摺動金型（４）が後退して、摺動金型（４）の外周壁面（４１）が摺動金型設置孔（３）の内周壁面（３１）に摺接したとしても、設置孔内周壁面（３１）側の離型剤等の潤滑剤（潤滑油）は、潤滑剤逃がし空間部（１０）を通過することによって、摺動金型（４）に掻き落とされることがなく、内周壁面（３１）、つまり成形用壁面に十分な潤滑剤が残存される。従って、成形加工後に成形品（１００）をダイ（２）から排出する際に、潤滑剤不足による不具合例えば、焼き付きカジリが生じたり、バリや変形が生じて、成形面が粗雑になる等の不具合が生じるのを防止でき、滑らかな成形面を有する高品質の鍛造加工製品を得ることができる。
【００５２】
さらに金型内に潤滑剤（離型剤）が掻き落とされることがなく十分に残っているので、成形加工品の排出をスムーズに行うことができ、生産性の向上も図ることができる。
【００５３】
また摺動金型設置孔内周壁面（３１）および摺動金型外周壁面（４１）に潤滑剤が十分保持されているため、摺動金型（４１）が設置孔（３１）内をスムーズに摺動でき、高い動作信頼性を確保することができる。
【００５４】
しかも本実施形態においては、潤滑剤が潤滑剤逃がし空間部（１０）に保持されるため、この点においても、十分な潤滑剤を確保することができ、潤滑剤不足の発生をより確実に防止することができる。
【００５５】
さらに本実施形態においては、離型剤等の潤滑剤が削ぎ落とされるのを防止できるため、供給する潤滑剤（離型剤）の量を低減することができ、潤滑剤の有効利用やコストの削減等を図ることができる。
【００５６】
また本実施形態においては、潤滑剤逃がし空間部（１０）を形成する凹状部（４３）を、摺動金型（４）の外周壁面（４１）、つまり非露出壁面（非成形用壁面）に形成しているため、成形品（ワークＷ）に凹凸部（４２）（４３）が接触することがなく、凹凸部（４２）（４３）による悪影響を確実に回避することができ、高い製品品質を維持することができる。
【００５７】
また本実施形態の鍛造加工装置においては、潤滑切れの発生を確実に抑えることができ、十分に潤滑剤が保持されるため、複雑な形状の鍛造加工を行う場合であっも、形状不良や焼き付きカジリ等の不具合が生じることもない。
【００５８】
また本発明においては、摺動金型（４）に背圧を付与して、スクロール羽根（１０２）を成長させるものであるため、羽根形成用の摺動金型設置孔（４）に対しメタルフロー量を均一にすることでき、成形加工品の羽根高さを均一に調整することができる。なお背圧力が高過ぎると、羽根成長過程で羽根が座屈して健全な製品が得られないおそれがある。これらの条件から、スクロール部品（１００）のような羽根（１０２）とフランジ（１０１）の水平断面積比が、１／３〜１／５程度の形状で、羽根（１０２）の高さが、羽根（１０２）の厚みの４〜１０倍の鍛造加工品を成形する場合、羽根先端への面圧として、一定背圧で、４０〜１２０Ｎ／ｍｍ2 の範囲が適当であり、望ましくは、６０〜１００Ｎ／ｍｍ2 である。
【００５９】
次に本実施形態における潤滑剤逃がし空間部（１０）の詳細な構成に説明する。
【００６０】
本実施形態においては図８の水平断面図に示すように、摺動金型設置孔（３）の内周壁面（成形用壁面３１）と、摺動金型（４）の外周壁面（非露出壁面４１）との間のクリアランス（Ｓ３）を０．１〜０．３ｍｍに設定している。換言すれば、摺動金型設置孔（３）の内周壁面（３１）の位置からから外方に、０．１〜０．３ｍｍの位置に仮想のクリアランスライン（Ｌｉ）を設けて、その仮想クリアランスライン（Ｌｉ）上に沿って、摺動金型（４）の外周壁面（４１）を配置するようにしている。この構成により、摺動金型（４）を摺動金型設置孔（３）に沿って安定した状態で摺動させることができ、優れた動作安定性を確保することができる。
【００６１】
その上さらに本実施形態においては、仮想クリアランスライン（Ｌｉ）上の摺動金型外周壁面（４１）を基準にして、潤滑剤逃がし空間部（１０）の深さ（Ｓ１）を０．２〜０．５ｍｍに設定している。換言すれば、摺動金型外周壁面（４１）と設置孔内周壁面（３１）との間の寸法（Ｓ３）を０．１ｍｍ以上に設定するとともに、摺動金型外周壁面（４１）と潤滑剤逃がし空間部（１０）の底面との間の寸法（Ｓ２）を０．８ｍｍ以下に設定している。これにより摺動金型（４）と設置孔（３）との間の最小寸法が０．１ｍｍ、最大寸法を０．８ｍｍに設定される。このため、潤滑剤逃がし空間部（１０）に、潤滑剤を効率良く通過させることができ、潤滑剤の摺れ落ちを確実に抑制できて、潤滑剤不足が生じるのを確実に防止することができる。
【００６２】
また本実施形態においては図８，９に示すように、摺動金型外周壁面（非露出壁面４１）を水平面（摺動方向に直交する平面）で切断した際の断面視状態で、摺動方向のいずれの位置においても、仮想クリアランスライン（Ｌｉ）に対し、潤滑剤逃がし空間部（１０）が形成される範囲の比率を５〜９５％に設定している。具体的には図９に示すように、仮想クリアランスライン（Ｌｉ）の長さを「Ｌ１」、各潤滑剤逃がし空間部（１０）の範囲（幅）をそれぞれ「Ｄ１」「Ｄ２」「Ｄ３」…「Ｄｎ」としたとき、（Ｄ１＋Ｄ２＋Ｄ３…＋Ｄｎ）／Ｌ１＝０．０５〜０．９５に設定するのが良い。この構成においては、潤滑剤逃がし空間部（１０）に、潤滑剤をスムーズ通過させることができ、潤滑剤が掻き落とされるのをより確実に抑制することができる。
【００６３】
特に本実施形態においては、摺動金型（４）の非露出壁面（４１）における摺動方向（上下方向）のいずれの位置においても、潤滑剤逃がし空間部（１０）のない部分が存在しない構成を採用するのが好ましい。換言すれば、非露出壁面（４１）における摺動方向のいずれの位置においても、潤滑剤逃がし空間部（１０）が存在する構成を採用するのが良い。この構成においては、潤滑剤逃がし空間部（１０）に、潤滑剤を確実に通過させることができ、潤滑剤の摺れ落ちをより一層抑制することができる。
【００６４】
さらに本実施形態においては図１０に示すように、潤滑剤逃がし空間部（１０）が摺動方向（上下方向）に沿って直線状に形成するのが良い。
【００６５】
例えば摺動金型外周壁面（４１）を上方（摺動方向の一方側）から見た平面視状態において、潤滑剤逃がし空間部（１０）のうち少なくとも一部を、上端から下端にかけて見通せるような部分（投光部）に形成するのが良い。特に本実施形態においては、仮想クリアランスライン（Ｌｉ）に対し、投光部が形成される範囲の比率を５〜９５％に設定するのが良い。すなわちこの構成を採用する場合には、潤滑剤逃がし空間部（１０）に潤滑剤をスムーズに通過させることができ、潤滑剤の摺れ落ち防止効果を一層向上させることができる。
【００６６】
また本実施形態においては図９に示すように、潤滑剤逃がし空間部（１０）の深さを「Ｓ１」、幅を「Ｄ」としたとき、Ｓ１／Ｄが１／１〜１／１００に設定するのが良い。すなわちこの構成を採用する場合には、潤滑剤逃がし空間部（１０）に潤滑剤をより効率良く通過させることができ、潤滑剤の摺れ落ち防止効果をより向上させることができる。
【００６７】
なお上記実施形態においては、図９に示すように、縦方向に連続して延びる複数の凹状部凸（４３）を形成して、潤滑剤逃がし空間部（１０）を構成しているが、本発明において、潤滑剤逃がし空間部（１０）の形状はそれだけに限られるものではない。例えば図１１に示すように、摺動金型（４）の外周壁面（４１）等の非成形壁面に、断続的に多数の凸状部（４２）を残存形成して、その凸状部（４２）以外の領域（凹状部４３）を、潤滑剤逃がし空間部（１０）として構成しても良い。
【００６８】
さらに言うまでもなく、本発明においては、凹状部（４３）の幅は限定されるものではなく、図１２や図１３に示すように、凹状部（４３）の幅を小さくして、その幅狭の凹状部（４３）を潤滑剤逃がし空間部（１０）として構成するようにしても良い。
【００６９】
また本発明においては図１４に示すように、狭い幅の潤滑剤逃がし空間部（１０）を短い間隔（ピッチ）で形成するようにしても良いし、ランダムなピッチで形成するようにしても良い。
【００７０】
さらに本発明において、連続状の潤滑剤逃がし空間部（１０）を形成する場合、潤滑剤逃がし空間部（１０）を、必ずしも軸心方向（摺動方向）と平行に形成する必要はなく、摺動方向に対し角度を持たせるように形成していも良い。
【００７１】
なお本実施形態において製造されるスクロール部品（１００）は、主としてエアコンディショナーにおけるスクロールコンプレッサ（圧縮機）に採用される。スクロールコンプレッサは、共にスクロール部品（１００）によって構成される固定スクロールおよび可動スクロールが対向状態に嵌合されるものであり、可動スクロールが固定スクロールに対し偏心回転されるように構成されている。これらのスクロールは、軽量化のためアルミニウム合金で製造されることが多く、その製法としては、鋳造加工、鍛造加工等が用いられるが、強度と信頼性の面や、形状の複雑さ等を考慮した場合、本実施形態のように鍛造加工により製造するのが有利である。
【００７２】
本実施形態において、鍛造用素材（ワークＷ）の材質は、従来より周知の各種の金属を使用できるが例えば、アルミニウム、鉄、銅、真鍮、マグネシウムや、それらの合金等を好適に用いることができる。特に軽量化を目的とする場合には、アルミニウムや、その合金を用いるのが良く例えば、合金記号が２０００、３０００、４０００、５０００、６０００、７０００系の合金等を好適に用いることができる。
【００７３】
特に、アルミニウム合金製鍛造スクロール部品としては、Ｓｉ：８〜１２．５質量％、Ｃｕ：１〜５質量％、Ｍｇ：０．２〜１．３質量％含むアルミニウム合金を用いるのが好ましい。アルミニウム合金は、更に、Ｎｉ：２．０質量％以下、及び／又は、Ｓｒ、Ｃａ、Ｎａ、Ｓｂから選ばれる１種以上を、計０．５質量％以下含むアルミニウム合金であることが好ましい。さらにアルミニウム合金のＳｉ粒子径が１５μｍ未満で平均Ｓｉ粒子径が３μｍ以下であることが好ましい。なおＳｉ粒子径とは、初晶Ｓｉ及び共晶Ｓｉの粒径を含むものである。すなわちこの構成を採用する場合、冷却速度の大きい鋳造材としているため、内部の組織、特に初晶Ｓｉの抑制、共晶Ｓｉの微細化等が達成されるためである。さらに鋳造材に若干塑性加工を加えることにより、伸びや疲労特性が良くなる効果もある。
【００７４】
また、上記合金組成のものにおいて、共晶Ｓｉ粒径は１５μｍ以上のものは実質的に見られず、通常最大で１０μｍ程度である。また平均粒径では、３μｍ以下とすることができる。ここでいう実質的に見られずとは、顕微鏡の一視野内に発見されない確率が９９％以上あるということである。このような状態を１５μｍ以上の粒径Ｓｉ粒子を実質的に含まないことを意味する。
【００７５】
なお粒径は顕微鏡写真から粒子の大きさを直接計測することもできるが、ルーゼックス等の名称で呼ばれる顕微鏡画像解析装置により、画像処理を行い求めることが正確であり好ましい。本発明では、１個ごとの粒子の面積を同一面積の円相当に換算した時の直径を粒径と定義する。
【００７６】
また素材合金におけるＳｉ含量が約１１質量％までは、Ｓｉの添加量に比例して、微細な数μｍの共晶Ｓｉ粒子がＡｌ生地中に分散晶出し、これがこの合金の耐摩耗性を高める。このため、Ｓｉ含量は高めが良く、８．０％質量未満ではスクロール部品等の摺動部品としての耐摩耗効果が十分発揮できないことがある。
【００７７】
さらにＳｉ含量が１２．５質量％を超えると、Ｓｉは初晶として晶出し、この初晶は粗大化しやすく、数１０μｍに達する。このため、切断時の鋸刃の磨耗や、後加工での切削時にバイトの刃先がこの初晶に当たり刃先を欠き、仕上げに問題を生じたり、鍛造品の外面に近い部分で応力集中の起こり易い部分に偏在すると、破壊基点となり機械的強度を欠くおそれがある。従って、Ｓｉは、１２．５質量％を上限とするのが良い。
【００７８】
Ｃｕは、数％質量の添加で後の熱処理によりＡｌ基地の強度を向上させるとともに、耐摩耗性にも寄与する。Ｃｕが１．０質量％未満では、強度向上に寄与せず、５．０質量％を超えても強度向上の効果は飽和してしまうおそれがある。従って、Ｃｕは１．０〜５．０質量％とするのが良い。
【００７９】
Ｍｇは、Ｓｉと結びつき、熱処理後にＭｇ2 Ｓｉの微細な析出物となり、製品の硬化に寄与する。また、ＭｇＳｉＣｕ系の化合物として同様に熱処理後に析出物となり製品の硬化に寄与し、いずれも強度を高める。Ｍｇが０．２％質量未満では、この効果が薄く、１．３％質量を超えて添加しても効果は向上しないことがある。また、鋳造加工において酸化物の発生、混入等で欠陥となるおそれがある。従ってＭｇは、０．２〜１．３質量％とするのが良い。
【００８０】
なお、本発明においては、アルミニウム合金は、耐熱強度を上げるため、必要に応じて、Ｎｉを２．０質量％以下添加することもできる。添加量としては、０．１質量％以下ではあまり効果がなく、２．０質量％を超えると粗大晶出物ができ、逆に強度を低める結果となるおそれがある。従ってＮｉの添加量は、０．１〜２．０質量％の範囲が好ましい。
【００８１】
上記のアルミニウム合金は、いわゆる共晶Ｓｉを耐摩耗性の１因子として利用するものであるが、この共晶をより均一に微細に分散させるため、また、粗大な初晶の発生を抑えるために、Ｓｒ，Ｃａ，Ｎａ、Ｓｂ等の中から選ばれる１種以上の元素を計０．５質量％以下添加することもできる。好ましくは、Ｓｂが、０．０５〜０．５質量％、Ｓｒが０．００５〜０．０５質量％であり、特にＳｒは、微量添加で効果が得られ、またＳｒは溶解時の酸化等による減量が少なく望ましい。
【００８２】
ワーク素材を製造するに際しては例えば、アルミニウム合金を直径１３０ｍｍ以下、好ましくは、直径８５ｍｍ以下の丸棒を製造する工程と、該アルミニウム合金丸棒を切断し鍛造用素材とする工程とを含ませることで実施することができる。さらには該鍛造用素材を２０〜７０％の加工率で据込み加工した予備成形品を鍛造用素材とすることができる。ここでいう加工率は、以下の式に基いて求められる。
加工率（％）＝１００×（加工後の断面積−加工前の断面積）／加工後の断面積
＝１００×（加工前の高さ−加工後の高さ）／加工前の高さ
また通常据込み加工は、加工率が低い場合は室温でも可能であるが、材料を加熱した状態で熱間で行った場合の方が加工率を大きく取れるので望ましい。
【００８３】
本発明に用いる素材用の丸棒の製法は、連続鋳造、押出、圧延等いずれであっても良い。アルミニウムやアルミニウム合金の場合、連続鋳造された丸棒材が安価で入手が容易であるため好ましい。アルミニウム合金においては、気体加圧式ホットトップ鋳造法で連続鋳造された丸棒材（例えば、昭和電工株式会社製の「ＳＨＯＴＩＣ材（登録商標）」）が、優れた内部健全性を持ち、結晶粒が微細であり、かつ、塑性加工による結晶粒の異方性がないため、摩擦抵抗部の抵抗効果を安定的に得ることができるので好ましい。
【００８４】
丸棒材は、所定の長さに切断したものを用い、必要に応じて焼きなまし処理を行った後、使用する。
【００８５】
またアルミニウム合金が連続鋳造された丸棒材においては予め、４８０〜５２０℃の温度で０．５〜４時間の均質化熱処理及び／又はその表面にピーリング加工処理を行うようにしても良い。
【００８６】
本実施形態の熱間鍛造においては、被加工材（ワークＷ）にも潤滑剤を塗布して、金型への材料の焼き付きカジリを防止するのが良い。
【００８７】
さらに好ましくは、素材（被加工材）を潤滑剤の液中に浸漬して潤滑皮膜を被加工材に予め塗布するのが良い。特に鍛造加工品がスクロール部品（１００）のような形状の場合、羽根（１０２）が高いため、深く羽根形状に彫りこんだ金型に材料（メタル）を流動させる必要がある。このためスプレー方式では彫りこまれた金型の羽根形状の内壁また潤滑剤が完全に行き渡らないことがある。すると、成型と離型が不完全となり、鍛造加工が困難になるおそれがあるが、上記したように被加工材に予備浸漬による素材潤滑手法を併用することで、潤滑・離型効果を高め、生産性が高く、加工精度も優れた鍛造加工を実現することができる。
【００８８】
被加工材の表面に潤滑皮膜を形成する方法としては、溶剤に黒鉛潤滑を混合した液を調合し、それを被加工材に塗布する方法を採用することができる。また生産性の高い工程を考えた場合には、速乾性の溶剤に希釈した潤滑剤を塗布もしくは吹き付ける方法を採用することができる。しかし最も経済的な方法としては、溶媒を水として、黒鉛粉末を混合・分散させた潤滑液を調合し、被加工材を加熱し浸漬した後、乾燥する方法を採用するのが良い。この場合の被加工材の加熱温度は、溶剤である水が十分短時間で蒸発・乾燥する温度が必要で、水の沸点以上でないと、潤滑液が浸漬後も表面に乾かず残るため速乾性は得られない。従って、１００℃以上は必須であり、１３０℃以上に調整するのが、生産性の点で望ましい。また、上限温度は、被加工材が溶解等の材質劣化を起こさない温度以下に設定すればよく、５００℃以下、望ましくは４５０℃以下に設定する。被加工材の加熱には通常、加熱炉が用いられるが、熱間の据込み加工後の被加工材の余熱をそのまま利用し、据込み加工直後に潤滑液中に浸漬することも可能である。この方法では、据込み成形後に潤滑剤の皮膜を形成し、そのまま取り出して乾燥させることができる。
【００８９】
さらに、この被加工材の余熱を利用する方法を採用すれば、切断、加熱、据込み、潤滑、鍛造を連続して実施することも可能であり、効率的に生産することができる。
【００９０】
また、据込み加工と鍛造加工を１台のプレス機で同時に行うことも可能であり、その場合には、切断、加熱、潤滑、据込み、鍛造の工程で連続生産が可能となる。
【００９１】
本実施形態においては、上記したように鍛造用材料を素材（ワークＷ）として、熱間鍛造を行う。鍛造用素材（ワークＷ）の径は、スクロール部品（１００）のフランジ外径に合わせて決定される。
【００９２】
熱間鍛造において、素材の温度は、３００〜４５０℃、好ましくは３５０〜４５０℃で行う。温度が低すぎると所望の形状が得られないか、限界割れが発生する。温度が高すぎると膨れ、挫屈等が生じる可能性がある。
【００９３】
鍛造加工によって得られたスクロール部品（１００）は、強度及び耐摩耗性を付与するため、溶体化処理及び時効処理することが好ましい。溶体化処理及び時効処理とは、所定の温度に加熱処理した後、焼入れをし再度、所定の温度にて、所定時間保持する処理のことである。たとえば溶体化処理の温度は、４９０〜５００℃が好ましく、水中焼入れ後、１６０〜２１０℃（好ましくは、１７０〜１９０℃）で１〜８時間（好ましくは、３〜６時間）の適当な条件を選ぶことにより時効硬化させることができ、ＨＲＢ（ロックウェルＢスケール）７０〜８５程度の十分な硬度の鍛造加工品が得られる。
【００９４】
更に、熱処理後の鍛造加工品は、必要に応じて、羽根の高さ、形状等を精密切削加工することによりスクロール製品としてコンプレッサ等へ組み込むことができる。
【００９５】
なお上記実施形態においては、スクロール部品（１００）を製造する場合を例に挙げて説明したが、本発明においては、他の鍛造加工製品を製造する場合にも適用することができる。
【００９６】
さらに上記実施形態では、熱間鍛造を採用しているが、それだけに限られず、本発明においては、冷間鍛造や、温間鍛造を採用することができる。
【００９７】
図１５はこの発明の第２実施形態である成形用金型を示す図である。同図に示すように、この成形用金型は、複動成形式鍛造加工用のものであって、ダイ（２）におけるダイ凹部（２１）の下側には、軸心方向（上下方向）に沿って延び、かつ上端がダイ凹部（２１）に開口された下側摺動金型設置孔（３ａ）が設けられるとともに、設置孔（３ａ）内には、その孔（３ａ）の軸心に沿って摺動駆動する下側摺動金型（４ａ）が配置されている。さらにダイ（２）におけるダイ凹部（２１）の両側には、軸心方向に対し直交する方向（水平方向）に沿って延び、かつ端部がダイ凹部（２１）に開口された両側摺動金型設置孔（３ｂ）（３ｂ）が設けられるとともに、各設置孔（３ｂ）（３ｂ）には、その孔（３ｂ）（３ｂ）の軸心に沿って摺動駆動する複動パンチ等の両側摺動金型（４ｂ）（４ｂ）が設けられている。
【００９８】
その他の構成は、上記第１実施形態と実質的に同様であるため、同一または相当部分に、同一または相当符号を付して、重複説明は省略する。
【００９９】
この第２実施形態の成形用金型においては図１６に示すように、ダイ凹部（２１）内にワーク（Ｗ）を配置した状態で主動パンチ（６）がダイ凹部（２１）内に打ち込まれると、下側摺動金型（４ａ）が下方に後退して、下側摺動金型設置孔（３ｂ）の上部が成形部として構成される。さらに両側摺動金型（４ｂ）（４ｂ）がダイ凹部（２１）内に進入してワーク（Ｗ）が凹没成形される。
【０１００】
そしてこの成形用金型においては、下側摺動金型設置孔（３ａ）の内周壁面（３１ａ）が、ダイ凹部（２１）に対し露出される成形用壁面として構成されるとともに、下側摺動金型（４ａ）の外周壁面（４１ａ）が、非露出壁面として構成される。従ってこの非露出壁面としての下側摺動金型外周壁面（４１ａ）に、上記実施形態と同様に、凹状部（４３）等によって構成される潤滑剤逃がし空間部（１０）が形成されている。
【０１０１】
さらに両側摺動金型（４ｂ）（４ｂ）の外周壁面（４１ｂ）（４１ｂ）が、ダイ凹部（２１）内に出現（露出）される成形用壁面として構成されるとともに、この両側摺動金型設置孔（３ｂ）（３ｂ）の内周壁面（３１ｂ）（３１ｂ）が、非露出壁面として構成される。従ってこの非露出壁面としての両側摺動金型設置孔内周壁面（３１ｂ）（３１ｂ）に、上記実施形態と同様に、凹状部（４３）等によって構成される潤滑剤逃がし空間部（１０）が形成されている。
【０１０２】
この第２実施形態の成形用金型においても、上記第１実施形態と同様に同様の作用効果を得ることができる。
【０１０３】
図１７はこの発明の第３実施形態である成形用金型を示す図である。同図に示すように、この第３実施形態の成形用金型は、複動成形式鍛造加工用のものであって、ダイ（２）におけるダイ凹部（２１）の下側には、軸心方向（上下方向）に沿って延び、かつ上端がダイ凹部（２１）に開口された下側摺動金型設置孔（３ｃ）が設けられるとともに、設置孔（３ｃ）内には、その孔（３ｃ）の軸心に沿って摺動駆動する複動パンチ等の下側摺動金型（４ｃ）が配置されている。さらに主動パンチ（６）には、その軸心方向に沿って延び、かつ下端が開口された上側摺動金型設置孔（３ｄ）が設けられるとともに、設置孔（３ｄ）内には、その孔（３ｄ）の軸心に沿って摺動駆動する複動パンチ等の上側摺動金型（４ｄ）が配置されている。
【０１０４】
その他の構成は、上記第１，２実施形態等と実質的に同様であるため、同一または相当部分に、同一または相当符号を付して、重複説明は省略する。
【０１０５】
この第３実施形態の成形用金型においては図１８に示すように、ダイ凹部（２１）内にワーク（Ｗ）を配置した状態で主動パンチ（６）がダイ凹部（２１）内に打ち込まれると、下側摺動金型（４ｃ）が上方へ進出して、ワーク（Ｗ）が凹没成形されるとともに、上側摺動金型（４ｄ）が下方へ進出して、ワーク（Ｗ）が凹没成形される。
【０１０６】
そしてこの成形用金型においては、下側摺動金型（４ｃ）の外周壁面（４１ｃ）が、ダイ凹部（２１）に対し出現（露出）される成形用壁面として構成されるとともに、下側摺動金型設置孔（３ｃ）の内周壁面（３１ｃ）が、非露出壁面として構成される。従って下側摺動金型設置孔内周壁面（３１ｃ）に、上記と同様に、潤滑剤逃がし空間部（１０）が形成される。
【０１０７】
さらに上側摺動金型（４ｄ）の外周壁面（４１ｄ）が、ダイ凹部（２１）に対し出現（露出）される成形用壁面として構成されるとともに、上側摺動金型設置孔（３ｄ）の内周壁面（３１ｄ）が非露出壁面として構成される。従って上側摺動金型設置孔内周壁面（３１ｄ）に、上記と同様に、潤滑剤逃がし空間部（１０）が形成される。
【０１０８】
この第３実施形態の成形用金型においても、上記と同様に同様の作用効果を得ることができる。
【実施例】
【０１０９】
【表１】
2008126260.tif 000003
【０１１０】
＜実施例１＞
上記実施形態の鍛造加工装置（図１，２参照）の成形用金型に準拠して成形用金型を作製し、図１９に示すスクロール部品（１００）を製造した。
【０１１１】
このとき、スクロール部品（１００）のフランジ（１０１）の外径（直径）が１００ｍｍ、羽根（１０２）の高さが４０ｍｍとなるように、各金型の寸法を設計した。
【０１１２】
さらに表１に示すように、ダイ（２）に設けられた摺動金型設置孔（３）と摺動金型（４）との間におけるクリアランスＳ３（図８参照）を０．３ｍｍに設定した。さらに摺動金型（４）の外周壁面（４１）に図１４に示すような潤滑剤逃がし空間部（１０）を形成した。このとき、潤滑剤逃がし空間部（１０）において、深さＳ１（図８参照）を０．５ｍｍ、幅Ｄ（図８参照）を１．０ｍｍ、幅（Ｄ）に対する深さ（Ｓ１）を１／２に設定した。さらに隣合う潤滑剤逃がし空間部（１０）の間隔を０．５ｍｍに設定して、繰り返しピッチ（幅＋間隔）を１．５ｍｍに設定した。
【０１１３】
以上の構成を成形用金型を用いて、上記実施形態と同様に、鍛造加工を行った。なおパンチ（６）を打ち込む直前に、ダイ凹部（２１）内全域に満遍なく、油性の潤滑剤を塗布量２ｍｇ／ｍｍ2 でスプレーにより吹き付けて供給した。
【０１１４】
そして鍛造加工を行った後、加工済のスクロール部品（１００）を目視により観察して、スクロール羽根（１０２）の部分において、潤滑剤不足（油切れ）に起因するカジリの発生が生じているか否か等、表面仕上がり具合（成形性）を観察した。その結果を表１に併せて示す。
【０１１５】
＜実施例２＞
表１に示すように摺動金型（４）の外周壁面（４１）に図７に示すような潤滑剤逃がし空間部（１０）を形成した。このとき、潤滑剤逃がし空間部（１０）において、深さ（Ｓ１）を０．３ｍｍ、幅（Ｄ）を４ｍｍ、幅（Ｄ）に対する深さ（Ｓ１）を０．３／４に設定した。さらに隣合う潤滑剤逃がし空間部（１０）の間隔を１ｍｍに設定して、繰り返しピッチ（幅＋間隔）を５ｍｍに設定した。
【０１１６】
また摺動金型設置孔（３）と摺動金型（４）との間におけるクリアランスＳ３（図８参照）は０．２ｍｍに設定した。
【０１１７】
これ以外は、上記と同様に成形用金型を準備して、同様に鍛造加工を行って、同様の観察を行った。その観察結果を表１に併せて示す。
【０１１８】
＜実施例３＞
表１に示すように摺動金型（４）の外周壁面（４１）に図１２に示すような潤滑剤逃がし空間部（１０）を形成した。このとき、潤滑剤逃がし空間部（１０）において、深さ（Ｓ１）を０．３ｍｍに、幅（Ｄ）１ｍｍ、幅（Ｄ）をに対する深さ（Ｓ１）を０．３／１に設定した。さらに隣合う潤滑剤逃がし空間部（１０）の間隔を４ｍｍに設定して、繰り返しピッチ（幅＋間隔）を５ｍｍに設定した。
【０１１９】
また摺動金型設置孔（３）と摺動金型（４）との間におけるクリアランスＳ３（図８参照）は０．２ｍｍに設定した。
【０１２０】
これ以外は、上記と同様に成形用金型を準備して、同様に鍛造加工を行って、同様の観察を行った。その観察結果を表１に併せて示す。
【０１２１】
＜比較例＞
表１に示すように外周壁面に潤滑剤逃がし空間部を有しない摺動金型を用い、摺動金型設置孔（３）と摺動金型（４）との間におけるクリアランスＳ３（図８参照）を０．３ｍｍに設定した。それ以外は上記と同様にして、成形用金型を準備し、同様に鍛造加工を行って同様の観察を行った。その観察結果を表１に併せて示す。
【０１２２】
＜評価＞
表１から明らかなように、本発明に関連した実施例１〜３の鍛造加工品は、スクロール羽根における表面仕上がり具合が良好であり、潤滑剤不足（油切れ）に起因する焼き付きカジリ、バリの発生等の不具合が生じていなかった。
【０１２３】
これに対し、比較例の鍛造加工品は、スクロール羽根における表面仕上がり具合が不良であり、潤滑剤不足（油切れ）に起因する焼き付きカジリ、バリ等が発生していた。
【産業上の利用可能性】
【０１２４】
この発明の成形用金型は、鍛造加工用に好適に用いることができる。
【図面の簡単な説明】
【０１２５】
【図１】この発明の第１実施形態の鍛造加工装置を示す正面図である。
【図２】この発明の第１実施形態の成形用金型を成形開始直後の状態で示す断面図である。
【図３】第１実施形態の成形用金型を成形途中の状態で示す断面図である。
【図４】第１実施形態の成形用金型を成形品排出直前の状態で示す断面図である。
【図５】第１実施形態の成形用金型における摺動金型周辺部を示す水平断面図である。
【図６】図３の一点鎖線で囲まれる部分を拡大して示す断面図である。
【図７】図５の一点鎖線で囲まれる部分を拡大して示す水平断面図である。
【図８】第１実施形態の成形用金型における摺動金型と設置孔との摺接部を拡大して示す水平断面図である。
【図９】第１実施形態の摺動金型と設置孔との摺接部を拡大して示す斜視図である。
【図１０】第１実施形態の摺動金型における摺動金型の潤滑剤逃がし空間部周辺を拡大して示す斜視図である。
【図１１】この発明の第１変形例としての成形用金型における摺動金型の潤滑剤逃がし空間部周辺を拡大して示す斜視図である。
【図１２】図６に相当する図であって、この発明の第２変形例としての成形用金型における摺動金型と設置孔との摺接部を拡大して示す水平断面図である。
【図１３】この発明の第３変形例としての成形用金型における摺動金型と設置孔との摺接部を拡大して示す水平断面図である。
【図１４】この発明の第４変形例としての成形用金型における摺動金型と設置孔との摺接部を拡大して示す水平断面図である。
【図１５】この発明の第２実施形態である成形用金型を成形開始直前の状態で示す断面図である。
【図１６】第２実施形態の成形用金型を成形途中の状態で示す断面図である。
【図１７】この発明の第３実施形態である成形用金型を成形開始直前の状態で示す断面図である。
【図１８】第３実施形態の成形用金型を成形途中の状態で示す断面図である。
【図１９】鍛造加工によって成形されたスクロール部品を示す斜視図である。
【図２０】従来の鍛造用金型を成形直前の状態で示す概略断面図である。
【図２１】従来の鍛造用金型の問題点を説明するための概略断面図である。
【符号の説明】
【０１２６】
２…ダイ
２１…ダイ凹部
３，３ａ，３ｂ，３ｃ，３ｄ…摺動金型設置孔
３１，３１ａ，３１ｂ，３１ｃ，３１ｄ…内周壁面
４，４ａ，４ｂ，４ｃ，４ｄ…摺動金型
４１，４１ａ，４１ｂ，４１ｃ，４１ｄ…外周壁面
４３…凹状部
６…パンチ
１０…潤滑剤逃がし空間部
１００…スクロール部品
１０１…フランジ
１０２…スクロール羽根
Ｓ１…潤滑剤逃がし空間部の深さ
Ｓ３…クリアランス
Ｌｉ…仮想クリアランスライン
Ｗ…ワーク
【図１】
2008126260.tif 000004
【図２】
2008126260.tif 000005
【図３】
2008126260.tif 000006
【図４】
2008126260.tif 000007
【図５】
2008126260.tif 000008
【図６】
2008126260.tif 000009
【図７】
2008126260.tif 000010
【図８】
2008126260.tif 000011
【図９】
2008126260.tif 000012
【図１０】
2008126260.tif 000013
【図１１】
2008126260.tif 000014
【図１２】
2008126260.tif 000015
【図１３】
2008126260.tif 000016
【図１４】
2008126260.tif 000017
【図１５】
2008126260.tif 000018
【図１６】
2008126260.tif 000019
【図１７】
2008126260.tif 000020
【図１８】
2008126260.tif 000021
【図１９】
2008126260.tif 000022
【図２０】
2008126260.tif 000023
【図２１】
2008126260.tif 000024